(57)【特許請求の範囲】
【請求項１】
凝集剤を添加した凝集処理を行った後、凝集処理水をろ材層に通水してろ過処理を行うろ過処理方法において、
前記凝集処理水のろ材層への通水時において、ろ材層へ供給する前記凝集処理水に対し前記凝集剤としてポリ塩化アルミニウムを所定量添加するとともに、ｐＨを５．０±０．５の範囲に制御したコーティング水をろ材表面に凝集剤を付着させる必要な予め定められた量だけ流通させ、ろ材層のろ材の表面に凝集剤を付着させる凝集剤付着工程を所定の頻度で間欠的に実施することを特徴とするろ過処理方法。
【請求項２】
請求項１に記載の方法において、
さらに、
ろ材層に逆方向に逆洗水を流通しろ材を洗浄する逆洗工程を有し、
この逆洗工程において、ろ材層へ供給する逆洗水に対し凝集剤を所定量添加するとともに、ｐＨを所定範囲に制御したコーティング水を予め定められた量だけ流通させ、ろ材層のろ材表面に凝集剤を付着させる凝集剤付着工程を実施することを特徴とするろ過処理方法。
【請求項３】
請求項１または２に記載の方法において、
前記凝集剤付着工程においては、
前記凝集剤を４０〜８０ｍｇ／ｌとなるように添加したコーティング水を用いて凝集剤の付着を行うことを特徴とするろ過処理方法。
【請求項４】
請求項１〜３のいずれか１つに記載の方法において、
前記凝集剤付着工程においてコーティング水を流通させる量は、ろ材の空隙体積の１．５〜２．５倍量とすることを特徴とするろ過処理方法。
【発明の詳細な説明】
【０００１】
【発明の属する技術分野】
本発明は、凝集剤を添加した凝集処理を行った後、凝集処理水をろ材層に通水してろ過処理を行うろ過処理方法に関する。
【０００２】
【従来の技術】
河川水などを原水として浄水や工業用水を製造する場合や、排水処理等において、懸濁物質の分離のために凝集沈殿処理およびろ過処理が広く採用されている。すなわち、凝集沈殿処理では、まず原水に対しアルミ系の凝集剤等を添加混合して、原水中の懸濁物質を粗大フロック化する。そして、この粗大フロックを沈殿池に導入して沈殿処理することで、懸濁質の大部分を除去する。次に、この沈殿池で得られた上澄み水（凝集沈殿処理水）をろ過装置でさらに処理し、残留する微細懸濁物をさらに除去する。このようにして、清澄な処理水を得ている。
【０００３】
【発明が解決しようとする課題】
ここで、ろ過装置において、懸濁物の除去がうまくゆかず、処理水中の懸濁物含有量が多くなってしまう場合がよく生じる。例えば、凝集沈殿処理における凝集剤の注入量が不足すると、微細な懸濁物がろ過装置において十分に除去されず、処理水中における濁度が上昇してしまう。
【０００４】
この現象について検討したところ、このような懸濁物除去率の低下は単に懸濁物の径が小さくなったために、ろ材層を通過したのではなく、ろ材層におけるこれら懸濁物の吸着能力が減少しているためと考えられる。
【０００５】
本発明は、上記課題に鑑みなされたものであり、ろ材の懸濁物吸着力を上昇し、清澄な処理水を確実に得ることができるろ過処理方法を提供することを目的とする。
【０００６】
【課題を解決するための手段】
本発明は、凝集剤を添加した凝集処理を行った後、凝集処理水をろ材層に通水してろ過処理を行うろ過処理方法において、前記凝集処理水のろ材層への通水時において、ろ材層へ供給する前記凝集処理水に対し前記凝集剤としてポリ塩化アルミニウムを所定量添加するとともに、ｐＨを５．０±０．５の範囲に制御したコーティング水をろ材表面に凝集剤を付着させる必要な予め定められた量だけ流通させ、ろ材層のろ材の表面に凝集剤を付着させる凝集剤付着工程を所定の頻度で間欠的に実施することを特徴とする。
【０００７】
このように、本発明によれば、通水時において、所定の頻度で凝集剤をろ材表面に付着させる処理を行う。これによって、ろ材表面に凝集剤の被膜が形成され、被ろ過処理水中の懸濁物を吸着ろ過する能力が回復される。そこで、長期間に渡り、良好なろ過処理が行える。特に、ろ材表面に凝集剤の被膜を形成するためにろ材層に流通するコーティング水は、凝集剤の濃度およびｐＨが所定の範囲にあり、その流通量を所定以上としなければならない。本発明では、これらを考慮してコーティング水をろ材層へ流通するため、効果的なろ材表面への凝集剤被膜の形成が行える。特に、このような凝集剤の被膜がろ材表面上に形成することにより、ろ材表面のゼータ電位を０〜−１０ｍＶ程度にすることができる。これによって、水中の懸濁物を効果的に吸着することができる。
【０００８】
また、ろ材層に逆方向に逆洗水を流通しろ材を洗浄する逆洗工程を有し、この逆洗工程において、ろ材層へ供給する逆洗水に対し凝集剤を所定量添加するとともに、ｐＨを所定範囲に制御したコーティング水を予め定められた量だけ流通させ、ろ材層のろ材表面に凝集剤を付着させる凝集剤付着工程を実施することが好適である。
【０００９】
ろ材に捕捉される懸濁物量が所定量以上になった場合には、逆洗を行い、ろ材を再生する。この逆洗によって捕捉した懸濁物を除去できるが、この際ろ材に付着していた凝集剤も除去される。従って、この逆洗工程中において、ろ材の表面への凝集剤付着を行うことで、逆洗直後からろ材表面の好適なろ過が行える。
【００１０】
また、前記凝集剤付着工程においては、凝集剤としてポリ塩化アルミニウムを４０〜８０ｍｇ／ｌとなるように添加し、ｐＨが５．０±０．５の範囲内に制御したコーティング水を用いて凝集剤の付着を行うことが好適である。このようなコーティング水により、ろ材表面への水酸化アルミニウムの被膜の形成が効果的に行える。なおＰＡＣは、通常Ａｌ２Ｏ３として１０％を含むものが市販されているが、本発明における４０〜８０ｍｇ／ｌというのは、上述した濃度のＰＡＣを逆洗水１リットルあたり４０〜８０ｍｇの割合で添加する意味であり、この場合Ａｌとしては２．１２〜４．２４ｍｇ／ｌの添加量となる。
【００１１】
また、前記凝集剤付着工程においてコーティング水を流通させる量は、ろ材の空隙体積の１．５〜２．５倍量とすることが好適である。この程度の量のコーティング水により、適切な凝集剤のろ材表面との接触が行われる。これ以上の量のコーティング水の使用は、凝集剤の無駄になる。
【００１２】
【発明の実施の形態】
以下、本発明の実施の形態（以下実施形態という）について、図面に基づいて説明する。
【００１３】
図１は、本実施形態に係る凝集分離装置の全体構成を示す図である。河川水、湖沼水などの原水は、まず混和槽１０に流入される。この混和槽１０には、凝集剤貯槽１２からの凝集剤が凝集剤ポンプ１４によって供給される。凝集剤は、無機アルミニウム系の凝集剤が好ましく、特にＰＡＣ（ポリ塩化アルミニウム）が好ましい。そして、混和槽１０には、攪拌機１６が設けられており、原水と凝集剤が急速攪拌される。この混和槽１０において、凝集剤が混和された凝集剤混和水は、凝集槽１８に流入する。この凝集槽１８には、緩速攪拌機２０が配置されており、凝集剤混和水が緩速攪拌され、凝集フロックの合体、粗大化が図られる。
【００１４】
次に、凝集槽１８からの緩速攪拌後の凝集剤混和水は、傾斜板沈殿槽２２に流入する。この傾斜板沈殿槽２２は、仕切板２２ａにより入口側と出口側に仕切られており、入口側に槽深の深い沈殿部２２ｂが形成されている。そして、この沈殿部２２ｂの下部は、沈殿汚泥を貯留する汚泥貯留部２２ｃになっている。また、出口側には多数の傾斜板２２ｄが配置されて傾斜板沈殿部２２ｅが形成されている。凝集剤混和水は沈殿部２２ｂに流入され、ここで沈殿処理された後、仕切板２２ａの下を通過して、傾斜板沈殿部２２ｅを上向流で通過する。そして、この傾斜板沈殿部２２ｅの傾斜板２２ｄを通過する際にさらに沈殿処理がなされ、スラッジが槽底へ向けて沈殿する。傾斜板沈殿部２２ｅの槽底は、汚泥貯留部２２ｃに向けて深くなるように傾斜しているため、沈殿スラッジは重力により汚泥貯留部２２ｃに移動する。そして、傾斜板沈殿部２２ｅを通過した上澄みが傾斜板沈殿槽２２から排出される。なお、傾斜板沈殿槽２２の汚泥貯留部２２ｃに沈殿した汚泥は、適宜引き抜かれ別途処分される。
【００１５】
このような凝集沈殿処理により、傾斜板沈殿槽２２からの沈殿処理水は、懸濁固形物のかなりの部分は除去されたものになっている。この沈殿処理水は、ろ過器２４に流入される。このろ過器２４は、アンスラサイトのろ過層２４ｂと、砂のろ過層２４ａの二層のろ過層を有する重力式の急速ろ過器である。なお、場合によっては、沈殿処理水に追加の凝集剤注入あるいは凝集助剤注入を行いラインミキサーにて撹拌し、ろ過器２４に供給してもよく、またろ過器は圧力式ろ過器であってもよい。
【００１６】
ろ過層２４ｂのろ材としてアンスラサイト以外のろ材を使用してもよいし、またこのろ過層２４ｂ自体を省略してもよい。また、ろ過層２４ａについて、砂に代えガーネットなどを利用したり、砂及びガーネットを多層とすることも好適である。
【００１７】
そして、このろ過器２４のろ過処理水は、処理水タンク２６に貯留された後、配水される。
【００１８】
また、この処理水タンク２６内の処理水は、逆洗ポンプ２８によりろ過器２４の底部に供給できるようになっている。そこで、ろ過器２４に処理水を上向流で供給し、ろ過器２４内のろ過層を逆洗できるようになっている。
【００１９】
すなわち、通水を継続していくと、次第にろ過層に捕捉される懸濁物質が増加しろ材が飽和して、ろ過器２４はそれ以上懸濁物質を捕捉できなくなる。これは、ろ過抵抗の上昇や、処理水濁度の上昇等によって検出できる。そこで、ろ材が完全に飽和する前に、洗浄によりろ材の再生を行う。
【００２０】
この洗浄のタイミングは、経験的に得られる時間に基づくタイマー設定や、差圧計によるろ過抵抗の設定により行われる。さらに、逆洗は、ろ過水を用いた逆流水洗浄や、逆流水洗浄に表面洗浄あるいは空気洗浄を組み合わせて行われる。
【００２１】
ここで、本実施形態においては、この逆洗ポンプ２８からろ過器２４に至る逆洗水のラインに、凝集剤貯槽３０からの凝集剤が凝集剤ポンプ３２により添加される。この凝集剤としては、上述の凝集剤貯槽１２と同様に通常ＰＡＣが利用され、凝集剤貯槽１２からの凝集剤を添加するように構成してもよい。さらに、酸貯槽３４からの酸（酸性溶液、例えば硫酸）が酸ポンプ３６によって添加されるように構成されている。
【００２２】
このようにして、本実施形態においては、通常の逆洗に加え、凝集剤を含む逆洗水（コーティング水）による逆洗が行われ、これによってろ材表面に凝集剤の被膜が構成される。すなわち、所定ｐＨに調整され、所定量の凝集剤が添加された逆洗水を所定量だけろ過器２４に通水し、これによってろ材表面に凝集剤の被膜が形成される。
【００２３】
特に、本実施形態においては、逆洗ラインにｐＨメータ３８および流量計４０が設けられており、その検出結果がコントローラ４２に供給されるようになっている。そして、コントローラ４２は、これら検出結果に基づいて、凝集剤ポンプ３２および酸ポンプ３６の駆動を制御し、逆洗水のｐＨ、凝集剤の添加量が所定量となるように制御するとともに、凝集剤および酸を添加する逆洗水（コーティング水）の水量を制御する。
【００２４】
このような所定ｐＨに調整され、所定量の凝集剤が添加された逆洗水を所定量だけろ過器２４に通水することによってろ材表面に適切な凝集剤の被膜が形成され、ろ過器２４におけるろ過層２４ａのろ材のゼータ電位が０〜−１０ｍＶになるように制御される。すなわち、ＰＡＣであれば、水酸化アルミニウムがろ材表面上に付着することで、ろ材のゼータ電位が上昇する。また、酸の添加によってもゼータ電位が変化するため酸の添加量も調整する。これによって、ろ材表面のゼータ電位が０〜−１０ｍＶに制御される。
【００２５】
ここで、ろ材のゼータ電位は、ろ材表面への凝集剤（例えば、水酸化アルミニウム）の付着状態を示している。そこで、このろ材のゼータ電位を所定値（０〜−１０ｍＶ）とすることによって、ろ材の表面状態を微細フロックを捕捉しやすい状態に調整することができる。そして、上述のようにして調整した逆洗水によりろ材の表面に水酸化アルミニウムを確実に付着させることで、逆洗後のろ過において、当初より微細フロックの流出を防止して、良好な水質の処理水を得ることができる。
【００２６】
さらに、本実施形態においては、ろ過器２４に被ろ過処理水を供給するラインに、凝集剤貯槽４４からの凝集剤が凝集剤ポンプ４６により添加される。この凝集剤としては、上述の凝集剤貯槽１２、３０と同様に通常ＰＡＣが利用される。さらに、酸貯槽４８からの酸（酸性溶液、例えば硫酸）が酸ポンプ５０によって添加されるように構成されている。なお、凝集剤および酸は、凝集剤貯槽１２または３０、酸貯槽３４から供給するように構成してもよい。
【００２７】
また、ろ過器２４への被ろ過処理水の供給ラインにはｐＨメータ５２および流量計５４が設けられており、その検出結果がコントローラ５６に供給されるようになっている。そして、コントローラ５６は、これら検出結果に基づいて、凝集剤ポンプ４６および酸ポンプ５０の駆動を制御し、ろ過器２４に供給する被ろ過処理水のｐＨ、凝集剤の添加量が所定量となるように制御するとともに、その水量を制御する。これによって、所定の凝集剤および酸を添加したろ材表面に凝集剤を付着させるための被ろ過処理水（コーティング水）が所定量ろ過器２４に供給される。
【００２８】
そして、このコーティング水の供給は、間欠的に行われる。すなわち、本実施形態では、凝集沈殿処理において添加される凝集剤の量は最小限に抑えられている。そして、このような凝集剤添加量による凝集フロックをろ過していると、ろ材の表面のゼータ電位は徐々に低下していき、流入してくる凝集フロックを十分捕捉できなくなる。
【００２９】
本実施形態では、この段階でコントローラ５６が凝集剤ポンプ４６および酸ポンプ５０を駆動し、凝集剤（ＰＡＣ）および硫酸を被ろ過処理水に添加する。このコーティング水のＰＡＣ添加量は４０〜８０ｍｇ／Ｌ、ｐＨは５．０±０．５となるように制御され、またこのようなコーティング水のろ過器２４への供給量はろ過器２４におけるろ材の空隙体積の１．５倍〜２．５倍に制御される。これによって、ろ材表面への凝集剤の付着が促進される。
【００３０】
凝集処理における凝集剤添加量を増やすことによってもある程度ろ過処理水における濁度を改善できるが、この場合にはかなり大量の凝集剤を添加することが必要になる。一方、本実施形態のように間欠的に所定量の凝集剤をろ材への付着に最適な条件でろ過器２４に供給することで、その際にろ材表面に十分な凝集剤の被膜を形成することができる。そこで、その後所定期間において懸濁物を効果的に吸着してろ過処理を行うことができる。そこで、トータルとしての凝集剤の添加量を少なくして、十分なろ過処理が行える。
【００３１】
ここで、本実施形態の場合には、逆洗時に同様の凝集剤の被膜形成を行う。従って、逆洗直後からろ材表面に凝集剤が付着し、ろ材表面のゼータ電位が所望の値に設定されている。そこで、この段階から十分なろ過処理を行える。次に、ろ過の継続により、ろ材表面の凝集剤の被膜に懸濁物が吸着され、ゼータ電位が下降してきたときに、被ろ過処理水に凝集剤などを添加して、ろ材表面への凝集剤付着が行われる。従って、この処理によって、ろ材表面への凝集剤の付着が行われる。このようにして、逆洗と逆洗の間の通水期間において、所定回数のろ材表面への凝集剤付着が行われるため、ろ過の継続により吸着力を失ったろ材表面を再生することができる。従って、効果的なろ過処理を継続して、良好な処理水を長期間に渡って維持することができる。
【００３２】
なお、凝集剤添加を行っている場合、凝集剤が処理水中に混入するおそれがある。そこで、この期間においては、処理水をろ過器２４の上流側に返送することが好ましい。
【００３３】
本実施形態では、次のような手順で逆洗を行う。（ｉ）まずろ過処理水をそのままで逆流させる逆洗を行う。例えば、ＬＶ（空塔線速度）＝４０ｍ／ｈ×８分。なお、上述したように、空気逆洗を組み合わせてもよい。（ｉｉ）次に凝集剤（ＰＡＣ）および酸を添加した逆洗水による逆洗を行う。ＬＶ＝４０ｍ／ｈ×１分。（ｉｉｉ）次に、３０秒静置状態で休止する。
【００３４】
このようにして、ゼータ電位調整剤としての凝集剤および酸を添加した逆洗水による逆洗を短時間行い、これによって、凝集剤とろ材が十分混合するとともに、接触のための時間が得られ、ろ材表面に水酸化アルミニウムが十分に付着される。
【００３５】
そして、２日間に１回程度行われる逆洗と逆洗の間の通水期間においても、６時間に１回程度ろ材への凝集剤付着のための処理が行われる。例えば、ろ材空隙容積を６．７５ｍ３として、その２倍量のコーティング水の通水を行うのであれば、１３．５ｍ３の被ろ過処理水に上述した凝集剤などが添加される。また、通水速度などは、通常時と変更しない。このようにして、逆洗と逆洗の間に６時間毎、８回のろ材表面への凝集剤付着の処理が行われる。
【００３６】
特に、本実施形態の凝集剤および酸を添加したコーティング水は、凝集剤としてＰＡＣ（有効成分Ａｌ２Ｏ３を１０％含む液体）を利用し、その添加量を４０〜８０ｍｇ／Ｌとする。そして、その水のｐＨは５．０±０．５とし、これをトータルの水量として、ろ過器２４におけるろ材の空隙体積の１．５〜２．５倍量とする。このようなコーティング水のろ材への流通によって、上述したようなろ材のゼータ電位を０〜−１０ｍＶに調整する処理を行うことができる。
【００３７】
上述のように、本実施形態では、ろ材のゼータ電位が０〜−１０ｍＶになるように逆洗水への凝集剤添加量を調整する。このゼータ電位は、固体と液体の界面を横切って存在する電気的ポテンシャルを示すものであり、水中の懸濁物質についての表面荷電を示す。通常、河川水等に含まれる懸濁物質（粘度成分や藻類等）は負に帯電しており、懸濁物質が各々負に帯電していることから電気的に反発し、凝集しにくい状態になっている。凝集剤は、この電位の中和をまず行い反発力を弱め、その後に集塊化つまり凝集を行う。従って、凝集フロックのゼータ電位は中和点つまりゼロに近い方が望ましい。通常、原水中の懸濁物質のゼータ電位は−２０ｍＶ以下で、凝集フロックのゼータ電位は−１０ｍＶ以上となっている。
【００３８】
ここで、浄水処理で一般に用いられる凝集沈殿・急速ろ過法において、急速ろ過器より、特にろ過開始直後に微小なフロックが流出することが知られている。この微小なフロックのゼータ電位は、−１５ｍＶ以下と低く、凝集が十分に行われていないことが知られている。
【００３９】
ろ材も水中の懸濁物質と同様にそのままでは負に帯電しており、ろ材のゼータ電位を−１０ｍＶ以上にすることによって、ろ材表面への凝集剤水酸化物の付着を十分なものにできる。そして、この付着物を形成することで、フロックの捕捉能力を改善し、処理水中の懸濁物質濃度の上昇を防止することができる。なお、ゼータ電位を０ｍＶ以上にするのは、経済的ではなく、また洗浄排水中のアルミニウム濃度が高くなるので、好ましくない。
【００４０】
本実施形態においては、凝集剤としてＰＡＣ（有効成分Ａｌ２Ｏ３を１０％含む液体）を利用し、その添加量を４０〜８０ｍｇ／Ｌとする。そして、そのコーティング水のｐＨは５．０±０．５とし、これをトータルの水量として、ろ過器２４におけるろ材の空隙体積の１．５〜２．５倍量とする。このような逆洗水のろ材への流通によって、ろ材のゼータ電位を０〜−１０ｍＶに調整する処理を行っている。
【００４１】
【実施例】
図１の装置を用いて実験を行った。
【００４２】
「実験条件」
・原水流量：３０００ｍ３/Ｄ
・混和槽：滞留時間４分、Ｇ値２５０〜４００ｓ−１
・沈殿池：上向流式傾斜板付き沈殿池、滞留時間40分、上昇速度５ｃｍ／ｍｉｎ
・ろ過池仕様：φ５０００ｍｍ×５０００ｍｍ×Ｈ４０００ｍｍ（ろ過面積２５ｍ２）
・ろ過速度（ＬＶ）：５ｍ／ｈ（１２０ｍ／ｄ）
・ろ材：ケイ砂  比重２．５ｍ、空隙率４５％、有効径０．６ｍｍ、均等係数１．４、ろ層高６００ｍｍ
・通水時間：４８時間（タイマーにより洗浄開始）
・原水濁度：８〜３０度
・原水ｐＨ：７．２〜７．５
・ろ過処理水ｐＨ：６．９〜７．３
・凝集剤：ＰＡＣ１０〜３０ｍｇ／ｌ
・目標処理水濁度：０．１度未満
・コーティング水によるろ材の被膜形成
６時間に１回
ろ材空隙容積＝２５ｍ２×０．６ｍ×０．４５＝６．７５ｍ３
水量＝６．７５ｍ３×２．５＝１６．９ｍ３／回（２．５倍量通水の時）
（水量＝６．７５ｍ３×１．５＝１０．１ｍ３／回（１．５倍量通水のとき））
コーティング水通水時間＝１６．９ｍ３÷（５ｍ／ｈ×２５ｍ２÷６０分）＝８分
・逆洗条件：水逆洗  ＬＶ＝４０ｍ／ｈ×８分
水量＝２５ｍ２×４０ｍ／ｈ×（８÷６０）＝１３３．３ｍ３／回
ＰＡＣ＋硫酸水逆洗  ＬＶ＝４０ｍ／ｈ×１分
水量＝２５ｍ２×４０ｍ／ｈ×（１÷６０）＝１６．９ｍ３／回
ろ材空隙容量＝２５ｍ２×０．６ｍ×０．４５＝６．７５ｍ３
２．５倍量通水として、６．７５ｍ３×２．５＝１６．９ｍ３／回
逆洗水：ろ過水を用いる。ｐＨは、５．０±０．５に調整。
ＰＡＣ：４０〜８０ｍｇ／Ｌとなるように調整。
【００４３】
「実験結果」
濁度８度の原水に凝集剤としてＰＡＣを１０ｍｇ／Ｌ添加し、ｐＨを７．０に調整するために酸として硫酸を加え、混和槽１０にて攪拌機１６を用いて混和を行い、凝集槽１８にて緩速撹拌を行い、傾斜板沈殿槽（傾斜板無しでもよい）２２にて沈殿処理を行った後、ろ過器２４に供給して処理水を得た。
【００４４】
ところで、ろ過器２４は、ある程度通水を行っていくと、濁質によりろ材の間隙が飽和し、通水を継続できなくなる。このろ過が継続できなくなるまでの時間は、ろ過器流入水中の濁質濃度や通水速度などによって異なり、通常は２４〜７２時間程度であるが、本実験では４８時間毎に逆洗を行った。
【００４５】
この逆洗条件は、水逆洗をＬＶ＝４０ｍ／ｈ×８分、（ｉ）ＰＡＣ６０ｍｇ／Ｌと７５％硫酸を２０ｍＬ／ｍ３注入したｐＨ５±０．５のコーティング水による水逆洗をＬＶ＝４０ｍ／ｈ×１分（ろ材空隙容量６．７５ｍ３に対し２．５倍）として行った。なお、この凝集剤を添加した水逆洗の後、３０秒程度静止時間をおき、凝集剤のろ材表面への付着を促進することも好ましい。
【００４６】
また、６時間に１回、逆洗時と同様のコーティング水を用い、ＬＶ＝５ｍ／ｈで約８分間の通水によるろ材表面への凝集剤の付着処理を行った。水量は、ろ材空隙体積の２倍量とした。
【００４７】
このような処理により、逆洗直後および通水期間中においても、処理水の悪化はなく、目標濁度を継続して維持できることが確認できた。
【００４８】
【発明の効果】
以上説明したように、本発明によれば、通水時において、所定の頻度で凝集剤をろ材表面に付着させる処理を行うため、ろ材表面に凝集剤の被膜が形成され、被ろ過処理水中の懸濁物を吸着ろ過する能力が回復される。そこで、長期間に渡り、良好なろ過処理が行える。
【００４９】
また、逆洗工程中において、ろ材の表面への凝集剤付着を行うことで、逆洗直後からろ材表面の好適なろ過が行える。
【００５０】
また、凝集剤としてポリ塩化アルミニウム（ＰＡＣという）を使用し、このＰＡＣを４０〜８０ｍｇ／ｌとなるように添加し、ｐＨが５．０±０．５の範囲内に制御したコーティング水を用いて凝集剤の付着を行うことで、ろ材表面への水酸化アルミニウムの被膜の形成が効果的に行える。
【００５１】
また、凝集剤付着工程においてコーティング水を流通させる量を、ろ材の空隙体積の１．５〜２．５倍量とすることで、適切な凝集剤のろ材表面との接触が行われる。
【図面の簡単な説明】
【図１】  実施形態の装置の構成を示す図である。
【符号の説明】
１０  混和槽、１８  凝集槽、２２  傾斜板沈殿槽、２４  ろ過器、３０  凝集剤貯槽、３２  凝集剤ポンプ、３８  ｐＨメータ、４０  流量計、４２  コントローラ。
【図１】
0004800462.tif 000002